(57)【要約】【課題】軽量でありながら、裏抜けが少ない、頁めくり後の戻りの少ない、および耐刷性に優れる書籍用紙を提供することである。【解決手段】パルプおよび填料を有し、前記パルプの少なくとも１種がカナダ変法ろ水度２００ｍｌ以上５５０ｍｌ以下の針葉樹パルプであり、前記針葉樹パルプの含有量がパルプに対して２０質量％以上５０質量％以下であり、前記填料の少なくとも１種が二酸化チタンであり、前記酸化チタンの含有量が填料に対して５０質量％以上であり、灰分が１５質量％以上４０質量％以下、坪量が３０ｇ／ｍ２以上５０ｇ／ｍ２以下およびクラーク剛度が６０ｃｍ３／１００以下である書籍用紙。【選択図】なし【特許請求の範囲】
【請求項１】
パルプおよび填料を有し、前記パルプの少なくとも１種がカナダ変法ろ水度２００ｍｌ以上５５０ｍｌ以下の針葉樹パルプであり、前記針葉樹パルプの含有量がパルプに対して２０質量％以上５０質量％以下であり、前記填料の少なくとも１種が二酸化チタンであり、前記酸化チタンの含有量が填料に対して５０質量％以上であり、灰分が１５質量％以上４０質量％以下、坪量が３０ｇ／ｍ２以上５０ｇ／ｍ２以下およびクラーク剛度が６０ｃｍ３／１００以下である書籍用紙。
【発明の詳細な説明】
【技術分野】
【０００１】
本発明は、軽量でありながら、裏抜けが少ない、頁めくり後の戻りの少ない、および耐刷性に優れる書籍用紙に関する。
【背景技術】
【０００２】
書籍用紙には、書籍用途の観点から、印刷文字や絵柄などの裏抜けが少なく、頁をめくった後に戻りの少ないことが求められる。
【０００３】
また書籍用紙には、印刷用紙の観点から耐刷性に優れ、例えば、オフセット印刷時にブランケットパイリングの発生が少ないなどの耐刷性に優れる書籍用紙が求められる。
【０００４】
近年、省資源化や物流費の削減といった観点や重さで取引されることから用紙のコスト削減の観点から、用紙の軽量化が望まれている。
【０００５】
一般的に、用紙の軽量化は裏抜けを発生しやすくなる。軽量化しつつ裏抜けを抑制する技術として用紙を低密度の嵩高にする方法がある。しかしながら、過度に低密度であると裏抜けは十分に抑制できない場合がある。また、嵩高であると、書籍用紙の場合は用紙の剛度が相対的に増し、その結果として頁をめくった後に当該頁が戻る現象を引き起こす。これでは書籍用紙としての取扱い性に劣り、問題となる。
【０００６】
嵩高性を示し且つ柔軟性を持つ印刷用紙として、液体若しくは融点が４０℃以下、且つＨＬＢ価が６以下である嵩高柔軟剤を含有する印刷用紙が公知である（例えば、特許文献１参照）。
十分な嵩高性を有し、さらにしなやかさ、手触り感に優れた印刷品質を有し、且つ平滑性、サイズ性、表面強度等の印刷適性に優れ、特に書籍用紙に適した印刷用紙として、柔軟化薬品と水溶性高分子及び表面サイズ剤を含む表面処理剤を２〜６ｇ／ｍ２塗布し、密度が０．５０〜０．６５ｇ／ｃｍ３であり、クロス方向のクラーク剛度が３０〜５５ｃｍ３／１００である印刷用紙が公知である（例えば、特許文献２参照）。
十分な紙の強度を持ち、しなやかであり、頁のめくりやすさ、手触り感に優れる書籍用紙として、用紙坪量に対して１質量％〜５質量％の含有量となるよう水溶性金属塩を塗布してなり、用紙の横目方向のクラーク剛直度が３５ｃｍ３／１００〜５５ｃｍ３／１００の範囲である書籍用紙が公知である（例えば、特許文献３参照）。
【先行技術文献】
【特許文献】
【０００７】
【特許文献１】特開２００２−１５５４９４号公報
【特許文献２】特開２００５−２５６２０５号公報
【特許文献３】特開２０１３−１３３５６１号公報
【発明の概要】
【発明が解決しようとする課題】
【０００８】
特許文献１および２は、嵩高でありながら柔軟性やしなやかさを得ている。しかしながらこれら特許文献は、頁をめくった後に当該頁が戻る現象、すなわち頁めくり後の戻りについて必ずしも十分ではない。特許文献３は、裏抜けについて必ずしも十分ではない。
本発明の課題は、軽量でありながら、裏抜けが少ない、頁めくり後の戻りの少ない、および耐刷性に優れる書籍用紙を提供することである。
【課題を解決するための手段】
【０００９】
本発明者は上記に鑑み鋭意研究した結果、以下の本発明を見出した。
パルプおよび填料を有し、前記パルプの少なくとも１種がカナダ変法ろ水度２００ｍｌ以上５５０ｍｌ以下の針葉樹パルプであり、前記針葉樹パルプの含有量がパルプに対して２０質量％以上５０質量％以下であり、前記填料の少なくとも１種が二酸化チタンであり、前記酸化チタンの含有量が填料に対して５０質量％以上であり、灰分が１５質量％以上４０質量％以下、坪量が３０ｇ／ｍ２以上５０ｇ／ｍ２以下およびクラーク剛度が６０ｃｍ３／１００以下である書籍用紙。
【発明の効果】
【００１０】
本発明により、軽量でありながら、裏抜けが少ない、頁めくり後の戻りの少ない、および耐刷性に優れる書籍用紙を提供することができる。
【発明を実施するための形態】
【００１１】
以下、本発明の書籍用紙について詳細に説明する。
【００１２】
本発明のパルプは、製紙分野で従来公知の針葉樹や広葉樹の木材パルプを挙げることができる。例えば、クラフトパルプ（ＫＰ）、サルファイトパルプ（ＳＰ）等の化学パルプや、砕木パルプ（ＧＰ）、ケミグランドパルプ（ＣＧＰ）、サーモメカニカルパルプ（ＴＭＰ）、ケミサーモメカニカルパルプ（ＣＴＭＰ）等の機械パルプ、古紙パルプ（ＤＩＰ）等である。また本発明のパルプは、バガス、ケナフ、竹、麻、コットン、楮、三椏、雁皮等の非木材パルプを挙げることができる。
【００１３】
本発明のパルプは、少なくとも１種がカナダ変法ろ水度２００ｍｌ以上５５０ｍｌ以下の針葉樹パルプである。ここで、カナダ変法ろ水度とは、以下の方法で求められるろ水度である。
＜カナダ変法ろ水度＞
パルプを絶乾で０．５ｇ採取し、ふるい板を８０メッシュの平織りブロンズワイヤーにした以外は、ＪＩＳ  Ｐ  ８１２１：２０１２に準拠するカナダ標準ろ水度試験方法に沿って測定したろ水度の値である。
【００１４】
針葉樹パルプのカナダ変法ろ水度が２００ｍｌ未満の場合、裏抜けが劣る。針葉樹パルプのカナダ変法ろ水度が５５０ｍｌを超える場合、耐刷性に劣る。
【００１５】
また、カナダ変法ろ水度２００ｍｌ以上５５０ｍｌ以下の針葉樹パルプは、書籍用紙中のパルプに対して２０質量％以上５０質量％以下である。カナダ変法ろ水度２００ｍｌ以上５５０ｍｌ以下の針葉樹パルプが２０質量％未満の場合は耐刷性に劣り、５０質量％を超える場合は裏抜けに劣る。
【００１６】
本発明の填料は、製紙分野で従来公知の顔料を挙げることができる。例えば、重質炭酸カルシウム、軽質炭酸カルシウム、カオリン、タルク、二酸化チタン、水酸化アルミニウム、シリカ、アルミナ等の無機顔料、およびプラスチックピグメント等の有機顔料等である。
【００１７】
本発明の填料は、少なくとも１種が二酸化チタンである。二酸化チタンの書籍用紙中の含有量は、書籍用紙中の填料に対して５０質量％以上である。二酸化チタンの含有量が填料に対して５０質量％未満の場合は裏抜けに劣る。
【００１８】
本発明の書籍用紙は、灰分が１５質量％以上４０質量％以下である。灰分が１５質量％未満の場合は裏抜けに劣り、および頁めくり後の戻りに劣る。灰分が４０質量％を超える場合は耐刷性に劣る。書籍用紙の灰分は、書籍用紙が含有する填料の量によって調整することができる。書籍用紙の灰分は、ＪＩＳ  Ｐ  ８２５１：２００３「紙，板紙及びパルプ−灰分試験方法−５２５℃燃焼法」に準拠して求められる値である。
【００１９】
本発明の書籍用紙は、坪量が３０ｇ／ｍ２以上５０ｇ／ｍ２以下である。書籍用紙の坪量が３０ｇ／ｍ２未満の場合は裏抜けに劣る。書籍用紙の坪量が５０ｇ／ｍ２を超える場合は頁めくり後の戻りに劣る。書籍用紙の坪量は、ＪＩＳ  Ｐ  ８１２４：１９９８「紙及び板紙−坪量の測定方法」に準拠して求められる値である。
【００２０】
本発明の書籍用紙は、クラーク剛度が６０ｃｍ３／１００以下である。書籍用紙のクラーク剛度が６０ｃｍ３／１００を超える場合は頁めくり後の戻りに劣る。書籍用紙のクラーク剛度は２８ｃｍ３／１００以上６０ｃｍ３／１００以下が好ましい。書籍用紙のクラーク剛度は、ＪＩＳ  Ｐ  ８１４３：２００９「紙−こわさ試験方法−クラークこわさ試験機法」に準拠して求められる値である。
【００２１】
本発明の書籍用紙は、前記パルプおよび前記填料、さらに必要に応じてサイズ剤、歩留り剤、カチオン化剤、湿潤紙力増強剤や乾燥紙力増強剤の各種紙力剤などの各種添加剤を適宜配合した紙料を、長網抄紙機、円網抄紙機およびツインワイヤー抄紙機などから選ばれる各種抄紙機で抄造することによって得ることができる。
【００２２】
本発明の書籍用紙は、その他の添加剤として、顔料分散剤、増粘剤、流動性改良剤、消泡剤、抑泡剤、離型剤、発泡剤、浸透剤、紫外線吸収剤、酸化防止剤、防腐剤、防バイ剤、耐水化剤、染料定着剤などを本発明の所望の効果を損なわない範囲で、適宜含有することができる。
【００２３】
書籍用紙のクラーク剛度は、製紙分野で従来公知の物性であり、従来公知の方法によって調節することができる。例えば、パルプの樹種、填料の含有量、坪量などによってクラーク剛度は調整できる。
【実施例】
【００２４】
以下、本発明を実施例によりさらに具体的に説明するが、本発明はその主旨を超えない限り、以下の実施例に限定されるものではない。また、実施例において示す質量部および質量％は、乾燥固形分あるいは実質成分の値を示す。
【００２５】
（針葉樹パルプの調製）
パイン材チップ１００質量％からなる針葉樹チップをクラフト蒸解した漂白クラフトパルプ（ＮＢＫＰ）をダブルディスクリファイナーにて処理を行い、表１に記載するカナダ変法ろ水度のパルプ原料を調製した。カナダ変法ろ水度は、パルプを絶乾で０．５ｇ採取し、ふるい板を８０メッシュの平織りブロンズワイヤーにした以外はＪＩＳ  Ｐ  ８１２１：２０１２に準拠するカナダ標準ろ水度試験方法に沿って測定した。
【００２６】
（書籍用紙の調製）
下記の配合の紙料から、長網抄紙機を用いて抄造して、抄造紙を得た。続いて、この抄造紙をカレンダー処理して、書籍用紙を調製した。
【００２７】
ＮＢＫＰ                            配合部数及びカナダ変法ろ水度は表１に記載
ＬＢＫＰ（カナダ標準ろ水度４２０ｍｌ）                  配合部数は表１に記載
二酸化チタン（富士チタン工業社製ＴＡ−１００）          配合部数は表１に記載
軽質炭酸カルシウム（奥多摩工業社製ＴＰ−１２１）        配合部数は表１に記載
硫酸アルミニウム                                                ０．５質量部
両性澱粉（日本エヌエスシー社製Ｃａｔｏ３２１０）                １．０質量部
サイズ剤（荒川化学工業社製サイズパインＫ９０３）                ０．１質量部
【００２８】
得られた書籍用紙について下記項目を測定または評価した。
【００２９】
（書籍用紙の灰分の測定）
書籍用紙の灰分は、ＪＩＳ  Ｐ  ８２５１：２００３「紙，板紙及びパルプ−灰分試験方法−５２５℃燃焼法」に準拠して測定した。測定結果を表１に記載する。
【００３０】
（書籍用紙の坪量の測定）
書籍用紙の坪量は、ＪＩＳ  Ｐ  ８１２４：１９９８「紙及び板紙−坪量の測定方法」に準拠して測定した。測定結果を表１に記載する。
【００３１】
（書籍用紙のクラーク剛度の測定）
書籍用紙のクラーク剛度は、ＪＩＳ  Ｐ  ８１４３：２００９「紙−こわさ試験方法−クラークこわさ試験機法」に準拠して測定した。測定結果を表１に記載する。
【００３２】
（耐刷性の評価）
三菱重工業社製オフセット枚葉印刷機で、印刷速度：８０００シート／時間、使用インク：ＤＩＣグラフィックス  Ｆｕｓｉｏｎ−ＧＥＺ  墨インクにて、５０００枚の印刷を行った。印刷後、ブランケットパイリングの発生状況を目視評価で判定した。ブランケットパイリングの発生が認められないほど良好である。本発明において、２〜４の評価であれば書籍用紙は耐刷性に優れるものとする。
４：極めて良好。
３：良好。
２：実用上問題ない範囲。
１：不良。
【００３３】
（裏抜けの評価）
評価画像として文字・写真・イラストをレイアウトした画像を用い、オフセット印刷機で書籍用紙の片面に印刷した。印刷側の反対面からの印刷画像の視認程度を下記の３段階で官能評価した。本発明において、２〜４の評価であれば書籍用紙は裏抜けが少ないものとする。
４：視認が極めて軽度であり、良好である。
３：視認が軽度であり、概ね良好である。
２：幾分視認されるが、実用上問題ない。
１：視認され、実用上問題となる。
【００３４】
（頁めくり後の戻りの評価）
書籍の縦方向と用紙の抄紙方向（縦目方向）が揃うように丁合い加工した２００頁の文庫本を製本し、５０頁から１００頁までを順次めくり、その時の頁の戻り状態を官能評価した。本発明において、２ないし３の評価であれば書籍用紙は頁めくり後の戻りが少ないものとする。
３：頁の戻りが殆どなく、概ね良好である。
２：頁の戻りが少なく、実用上問題ないレベルである。
１：頁の戻りがあって、実用上問題がある。
【００３５】
結果を表１に記載する。
【００３６】
【表１】
2016180193.tif 000002
【００３７】
実施例１〜１２の結果から、本発明の書籍用紙は、坪量が３０ｇ／ｍ２以上５０ｇ／ｍ２以下の軽量でありながら、裏抜けが少なく、頁めくり後の戻りが少ない、および耐刷性に優れると分かる。一方、本発明の構成を満足しない比較例１〜１０は、これら本発明の効果を得ることができないと分かる。